(57)【要約】    充填組成物は、（Ａ）４０℃で８０ｃＳｔ〜１００ｃＳｔの動粘度を有する鉱油と、（Ｂ）スチレン−エチレン／プロピレンジブロックコポリマーと、（Ｃ１）５，０００〜２００，０００の重量平均分子量（Ｍｗ）を有するプロピレン／エチレンコポリマー、または（Ｃ２）５，０００〜２００，０００の重量平均分子量（Ｍｗ）を有するエチレン／プロピレンコポリマーと、を含む。充填組成物は、バッファチューブ中の充填組成物として使用される。【特許請求の範囲】
【請求項１】
（Ａ）４０℃で８０ｃＳｔ〜１００ｃＳｔの動粘度を有する鉱油と、
（Ｂ）スチレン−エチレン／プロピレンジブロックコポリマーと、
（Ｃ）５０００〜２００，０００の重量平均分子量（Ｍｗ）を有するプロピレン／エチレンコポリマーと、を含む、充填組成物。
【請求項２】
（Ａ）７０重量％〜９０重量％の前記鉱油と、
（Ｂ）５重量％〜１５重量％の前記スチレン−エチレン／プロピレンジブロックコポリマーと、
（Ｃ）１重量％〜２０重量％の前記プロピレン／エチレンコポリマーと、を含む、請求項１に記載の充填組成物。
【請求項３】
前記プロピレン／エチレンコポリマーが、１０，０００〜５０，０００の重量平均分子量（Ｍｗ）を有する、請求項１または２に記載の充填組成物。
【請求項４】
２００℃〜３００℃の滴点を有する、請求項３に記載の充填組成物。
【請求項５】
６ｓ−１で５０Ｐａ・ｓ〜１５０Ｐａ・ｓの剪断粘度を有する、請求項４に記載の充填組成物。
【請求項６】
８〜３０００の剪断減粘指数を有する、請求項５に記載の充填組成物。
【請求項７】
（Ａ）４０℃で８０ｃＳｔ〜１００ｃＳｔの動粘度を有する鉱油と、
（Ｂ）スチレン−エチレン／プロピレンジブロックコポリマーと、
（Ｃ）５０００〜２００，０００の重量平均分子量（Ｍｗ）を有するエチレン／プロピレンコポリマーと、を含む、充填組成物。
【請求項８】
（Ａ）７０重量％〜９０重量％の前記鉱油と、
（Ｂ）５重量％〜１５重量％の前記スチレン−エチレン／プロピレンジブロックコポリマーと、
（Ｃ）１重量％〜２０重量％のエチレン／プロピレンコポリマーと、含む、請求項７に記載の充填組成物。
【請求項９】
前記エチレン／プロピレンコポリマーが、１０，０００〜３０，０００の重量平均分子量を有する、請求項４または５に記載の充填組成物。
【請求項１０】
バッファチューブであって、
前記バッファチューブの表面と接触している充填組成物を含み、前記充填組成物が、
（Ａ）４０℃で８０ｃＳｔ〜１００ｃＳｔの動粘度を有する鉱油と、
（Ｂ）スチレン−エチレン／プロピレンジブロックコポリマーと、
（Ｃ）５０００〜２００，０００の重量平均分子量（Ｍｗ）を有するプロピレン／エチレンコポリマーと、を含む、バッファチューブ。
【請求項１１】
前記バッファチューブが、プロピレン系ポリオレフィン材料を含む、請求項１０に記載のバッファチューブ。
【請求項１２】
前記バッファチューブが、０％超〜４．４％の油吸収値を有する、請求項１０または１１に記載のバッファチューブ。
【請求項１３】
７００ＭＰａ〜１，０００ＭＰａの１％割線弾性係数を有する、請求項１２に記載のバッファチューブ。
【請求項１４】
８００ＭＰａ〜１，５００ＭＰａの自動ヤング率を有する、請求項１３に記載のバッファチューブ。
【請求項１５】
２７〜３１ＭＰａの降伏点引張応力を有する、請求項１４に記載のバッファチューブ。
【発明の詳細な説明】
【技術分野】
【０００１】
本開示は、光ファイバーケーブルに関する。一態様では、本開示は、光ファイバーケーブル用の充填組成物に関し、一方、別の態様では、本開示は、それを含む光ファイバーケーブルに関する。
【背景技術】
【０００２】
光ファイバーケーブルには、光信号を伝える１つ以上の光ファイバーまたは他の光導波路が含まれる（例えば、音声、データ、ビデオ、または他の情報を伝送するための）。一般に、光ファイバーは、バッファチューブと呼ばれる管状アセンブリ内に配置される。光ファイバーを損傷（例えば、湿気／水分への曝露、物理的応力）から保護するために、バッファチューブは、光ファイバーを包囲する充填組成物で充填される。充填組成物は、水分が光ファイバーを損傷するのを防止するための水分バリアおよび機械的衝撃を吸収するためのクッションとして機能する。充填組成物は、流体、ゲル、グリース、または揺変性材料であり得る。
【０００３】
バッファチューブは従来、ポリブチレンテレフタレート（ＰＢＴ）から作られ、ＰＢＴバッファチューブと使用するための充填組成物は一般的に、スチレンブロックコポリマーおよび炭化水素油の大部分（鉱油など）からなる組成物に基づいている。そのような充填組成物は、光ファイバーの周囲を容易に流動してバッファチューブを完全に充填する流体であり、光ファイバーケーブルの製造中にバッファチューブに容易に送り込まれ得る。しかしながら、そのような流体充填組成物の１つの欠点は、光ファイバーケーブルが切断されると、充填組成物が切断端部から流動し、これが、光ファイバーケーブルの設置を困難にする可能性があることである。充填剤組成物用の乾燥ゲルを有する切断された光ファイバーケーブルが、光ファイバーケーブルが切断されたときに滴ったり流動したりしないという点で、乾燥ゲルは操作者にとってより扱いやすい。しかしながら、乾燥ゲルは、送り込むのが困難であり、流体のように容易に流動しない。
【０００４】
バッファチューブは、ポリオレフィン材料からも作られ得る。ＰＢＴバッファチューブと使用されるような鉱油系充填組成物は、ポリオレフィンバッファチューブ材料との適合性が低いということが問題である。鉱油は、ポリオレフィン材料に移動し、バッファチューブの機械的性能の低下をもたらす。
【０００５】
その結果、当該技術分野は、流動し（すなわち、送り込まれ得）、油漏出および浄化に関連する困難を軽減または回避する充填組成物の必要性を認識している。当該技術分野はさらに、バッファチューブの材料を含む光ファイバーケーブル材料と適合性のある充填組成物の必要性を認識している。
【発明の概要】
【０００６】
本開示は、（Ａ）４０℃で８０ｃＳｔ〜１００ｃＳｔの動粘度を有する鉱油と、（Ｂ）スチレン−エチレン／プロピレンジブロックコポリマーと、（Ｃ）５，０００〜２００，０００の重量平均分子量（Ｍｗ）を有するプロピレン／エチレンコポリマーと、を含む充填組成物を提供する。
【０００７】
別の実施形態では、本開示は、（Ａ）４０°で８０ｃＳｔ〜１００ｃＳｔの動粘度を有する鉱油と、（Ｂ）スチレン−エチレン／プロピレンジブロックコポリマーと、（Ｃ）５，０００〜２００，０００の重量平均分子量（Ｍｗ）を有するエチレン／プロピレンコポリマーと、を含む充填組成物を提供する。
【０００８】
別の実施形態では、本開示は、バッファチューブの表面と接触している充填組成物を含むバッファチューブを提供し、組成物は、（Ａ）４０℃で８０ｃＳｔ〜１００ｃＳｔの動粘度を有する鉱油と、（Ｂ）スチレン−エチレン／プロピレンジブロックコポリマーと、（Ｃ）５，０００〜２００，０００の重量平均分子量（Ｍｗ）を有するプロピレン／エチレンコポリマーと、を含む。
【図面の簡単な説明】
【０００９】
【図１】光ファイバーケーブルの断面図である。
【００１０】
定義および試験方法
元素周期表へのいかなる参照も、ＣＲＣ  Ｐｒｅｓｓ，Ｉｎｃ．，１９９０−１９９１によって出版されたものへの参照である。この周期表の元素の族への参照は、族の番号付与の新しい表記法による。
【００１１】
米国特許実務を目的として、参照される特許、特許出願、または刊行物の内容は必ず、それらの全体が、特に定義の開示、および当該技術分野における一般的な知識に関して（本開示において具体的に提供されるいかなる定義にも矛盾しない程度に）、参照により本明細書に組み込まれる（または、刊行物の相当する米国特許出願が同様に参照により組み込まれる）。
【００１２】
本明細書に開示されている数値範囲は、下限値および上限値を含む、下限値から上限値の全ての値を含む。明確な数値（例えば、１もしくは２、または３〜５、または６、または７）を含む範囲については、任意の２つの明確な数値間の任意の部分範囲が含まれる（例えば、１〜２、２〜６、５〜７、３〜７、５〜６など）。相反して述べられていないか、文脈から暗黙的であるか、または当該技術分野において習慣的でない限り、全ての部およびパーセントは重量に基づき、全ての試験方法は、本開示の出願日現在のものである。
【００１３】
「ブレンド」、「ポリマーブレンド」などの用語は、２つ以上のポリマーの組成物を意味する。そのようなブレンドは、混和性であっても、そうでなくてもよい。このようなブレンドは、相分離していても、していなくてもよい。そのようなブレンドは、透過電子分光法、光散乱、Ｘ線散乱、およびドメイン構成を測定および／もしくは同定するために使用される任意の他の方法から決定されるような、１つ以上のドメイン構成を含んでも含まなくてもよい。ブレンドは、積層体ではないが、積層体の１つ以上の層がブレンドを含んでもよい。
【００１４】
「ケーブル」および同様の用語は、保護絶縁、ジャケット、またはシース内の少なくとも１つの光ファイバーを指す。典型的には、ケーブルは、典型的には一般的な保護絶縁、ジャケット、またはシース内の一緒に結合した２つ以上の光ファイバーである。ジャケット内の個々のファイバーは、むき出しであっても、被覆されても、または絶縁されてもよい。
【００１５】
本明細書で使用する際、「組成物」は、組成物、ならびに組成物の材料から形成される反応生成物および分解生成物を含む材料の混合物を含む。
【００１６】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成要素、ステップ、または手順の存在を、それらが具体的に開示されているか否かにかかわらず、除外することを意図するものではない。いかなる疑いも避けるために、「含む（ｃｏｍｐｒｉｓｉｎｇ）」という用語を使用して特許請求される全ての組成物は、相反する記述がない限り、ポリマー性かまたはポリマー性ではないかにかかわらず、あらゆる追加の添加剤、補助剤、または化合物を含んでもよい。対照的に、「本質的に〜からなる（ｃｏｎｓｉｓｔｉｎｇ  ｅｓｓｅｎｔｉａｌｌｙ  ｏｆ）」という用語は、操作性に必須ではないものを除いて、あらゆる後続の記載の範囲から、任意の他の成分、ステップ、または手順を除外する。「〜からなる（ｃｏｎｓｉｓｔｉｎｇ  ｏｆ）」という用語は、具体的に列挙されていない任意の成分、ステップ、または手順を除外する。「または」という用語は、別途記載がない限り、列挙されたメンバーを個々に、および任意の組み合わせで指す。単数形の使用には、複数形の使用が含まれ、またその逆も含まれる。
【００１７】
密度は、ＡＳＴＭ  Ｄ１５２５に従って測定する。
【００１８】
「直接接触」とは、表面が充填組成物に直接隣接し、表面と充填組成物との間に介在層または介在構造が存在しない構成を意味する。
【００１９】
滴点は、完全な液化または過度の油分離なしに充填化合物が曝露され得る最高温度の指標である。滴点は、ＳｈｅｎＫａｉ滴点テスタを使用して決定され、℃で報告される。ＳｈｅｎＫａｉ滴点テスタの上部コルクは、試験のために装置が組み立てられたときに、第１の温度計の球の先端部がカップの底部から約３ｍｍ上にあるように位置付けられる。第２の温度計は、その球が第１の温度計の球とほぼ同じレベルになるように、油浴中に吊り下げられる。カップが充填されるまで充填組成物にそのより大きい開口部を提示することによって、カップが充填される。カップは、そのより小さい開口部が底部にある状態で垂直位置に保持されながら、ロッドがより大きい開口部の上で約２５ｍｍ突出するまで金属ロッドの上に静かに押し下げられる。ロッドがカップの上部周辺部および下部周辺部の両方の周辺部と接触するように、ロッドは、カップに押し付けられる。カップがその軸を中心に回転し、同時にカップがロッドの下端を通り越すまでロッドを下方に移動する間、この接触は維持される。このらせん状の動きにより、充填組成物は、ロッドに沿って付着し、カップ内に化合物の円錐形の空隙、およびカップの内側上に再現可能な形状を有するコーティングを残す。カップおよび温度計は、試験管内に配置され、試験管は、油浴中に吊り下げられる。油浴は、撹拌され、浴が充填組成物の予想される滴点よりも約１７℃低い温度に達するまで、４Ｃ°／分〜７Ｃ°／分の速度で加熱される。加熱は、試験管内の温度と油浴中の温度との差が１〜２℃に維持されるような速度で継続される。この条件は、油浴が約１Ｃ°／分〜１．５Ｃ°／分の速度で加熱されるときに確立される。温度が上昇すると、充填組成物は、カップのオリフィスを通して徐々に突出する。材料の最初の滴が落ちる温度が、滴点である。
【００２０】
「エチレン系ポリマー」は、（重合性モノマーの総量に基づいて）５０重量パーセント超の重合エチレンモノマーを含み、任意選択により、少なくとも１つのコモノマーを含み得るポリマーである。エチレン系ポリマーは、エチレンホモポリマー、およびエチレンコポリマー（エチレンおよび１つ以上のコモノマーに由来する単位を意味する）を含む。用語「エチレン系ポリマー」および「ポリエチレン」は、互換的に使用され得る。エチレン系ポリマー（ポリエチレン）の非限定的な例としては、低密度ポリエチレン（ＬＤＰＥ）および直鎖状ポリエチレンが挙げられる。直鎖状ポリエチレンの非限定的な例としては、直鎖状低密度ポリエチレン（ＬＬＤＰＥ）、超低密度ポリエチレン（ＵＬＤＰＥ）、超低密度ポリエチレン（ＶＬＤＰＥ）、多成分エチレン系コポリマー（ＥＰＥ）、エチレン／α−オレフィンマルチブロックコポリマー（オレフィンブロックコポリマー（ＯＢＣ）としても知られる）、シングルサイト触媒直鎖状低密度ポリエチレン（ｍ−ＬＬＤＰＥ）、実質的に直鎖状または直鎖状のプラストマー／エラストマー、中密度ポリエチレン（ＭＤＰＥ）、および高密度ポリエチレン（ＨＤＰＥ）が挙げられる。一般に、ポリエチレンは、チーグラーナッタ触媒などの不均一触媒系、４族遷移金属およびメタロセン、非メタロセン金属中心、ヘテロアリール、ヘテロ原子アリールオキシエーテル、ホスフィンイミンなどの配位子構造を含む均一触媒系を使用して、気相流動床反応器、液相スラリープロセス反応器、または液相溶液プロセス反応器で生成され得る。不均一触媒および／または均一触媒の組み合わせもまた、単一反応器または二重反応器構成のいずれかにおいても使用され得る。
【００２１】
「エチレン系ポリオレフィン材料」は、（材料の総重量に基づいて）５０重量パーセント超のエチレン系ポリマーを含有する材料である。エチレン系ポリオレフィン材料には、純粋なポリエチレンだけでなく、エチレン系ポリマーと他のポリオレフィンポリマーとのブレンドも含まれる。
【００２２】
「光ファイバー」は、ガラスまたはプラスチックを数百ミクロン以下の直径に延伸することによって作られた柔軟で透明な繊維である。典型的な光ファイバーは、２３０マイクロメートル（μｍ）〜２７０μｍまたは２５０μｍの直径を有する。光ファイバーの直径は、クラッドおよび／または光ファイバーを取り囲むコーティングを含んでも含まなくてもよい。光ファイバーは、ファイバーの両端間で光を伝送する方法として最も頻繁に使用される。光ファイバーは、ワイヤケーブルと比べて、より長距離な伝送、および、より高いデータレートの伝送を可能にする光ファイバー通信で広く使用されている。
【００２３】
「プロピレン系ポリマー」は、（重合可能モノマーの総量に基づいて）５０重量パーセント超の重合プロピレンモノマーを含有するポリマーであり、任意選択で、少なくとも１つのコモノマーを含有し得る。プロピレン系ポリマーには、プロピレンホモポリマー、およびプロピレンコポリマー（プロピレンおよび１つ以上のコモノマーに由来する単位を意味する）が挙げられる。「プロピレン系ポリマー」および「ポリプロピレン」という用語は、交換可能に使用され得る。
【００２４】
「プロピレン系ポリオレフィン材料」は、（材料の総重量に基づいて）５０重量パーセント超のプロピレン系ポリマーを含有する材料である。エチレン系ポリオレフィン材料には、純粋なポリプロピレンだけでなく、プロピレン系ポリマーと他のポリオレフィンポリマーとのブレンドも含まれる。
【００２５】
本明細書で使用される場合、「インターポリマー」という用語は、少なくとも２つの異なる種類のモノマーの重合によって調製されたポリマーを指す。したがって、このインターポリマーという総称は、コポリマー（２つの異なる種類のモノマーから調製されるポリマーを指すために用いられる）、および３つ以上の異なる種類のモノマーから調製されるポリマーを含む。
【００２６】
メルトフローレート（ＭＦＲ）は、ＡＳＴＭ  Ｄ１２３８、条件２３０℃／２．１６キログラム（ｋｇ）重量に従って測定され、１０分当たりのグラム数（ｇ／１０分）で報告される。
【００２７】
メルトインデックス（ＭＩ）は、１９０℃、２．１６ｋｇでＡＳＴＭ  Ｄ１２３８に従って測定され、１０分当たりのグラム数（ｇ／１０分）で報告される。
【００２８】
本明細書で使用される場合、Ｔｍまたは「融点」（プロットされたＤＳＣ曲線の形状に関して融解ピークとも称される）は、典型的には、ＵＳＰ５，７８３，６３８に説明されているように、ポリオレフィンの融点またはピークを測定するためのＤＳＣ（示差走査熱量測定）技術によって測定される。２つ以上のポリオレフィンを含む多くの混成物は、複数の融点または融解ピークを有し、多くの個々のポリオレフィンは１つのみの融点または融解ピークを含むことに留意すべきである。
【００２９】
分子量は、１４０℃のシステム温度で動作する、３つの混合多孔性カラム（Ｐｏｌｙｍｅｒ  Ｌａｂｏｒａｔｏｒｉｅｓ  １０３、１０４、１０５、および１０６）を備えたＷａｔｅｒｓ  １５０℃高温クロマトグラフィユニット上で、ゲル浸透クロマトグラフィ（ＧＰＣ）を使用して決定される。溶媒は、１，２，４−トリクロロベンゼンであり、それから試料の約０．３重量％溶液が注入のために調製される。流量は、１．０ｍＬ／分であり、注入サイズは、１００マイクロリットルである。
【００３０】
分子量の決定を、狭い分子量分布のポリスチレン標準（Ｐｏｌｙｍｅｒ  Ｌａｂｏｒａｔｏｒｉｅｓから）をそれらの溶出量と組み合わせて使用することにより推測する。同等のポリエチレン分子量は、ポリエチレンおよびポリスチレンに適切なＭａｒｋ−Ｈｏｕｗｉｎｋ係数を使用して（Ｔ．Ｗｉｌｌｉａｍｓ  ＆  Ｉ．Ｍ．Ｗａｒｄ，Ｔｈｅ  Ｃｏｎｓｔｒｕｃｔｉｏｎ  ｏｆ  ａ  Ｐｏｌｙｅｔｈｙｌｅｎｅ  Ｃａｌｉｂｒａｔｉｏｎ  Ｃｕｒｖｅ  ｆｏｒ  Ｇｅｌ  Ｐｅｒｍｅａｔｉｏｎ  Ｃｈｒｏｍａｔｏｇｒａｐｈｙ  Ｕｓｉｎｇ  Ｐｏｌｙｓｔｙｒｅｎｅ  Ｆｒａｃｔｉｏｎｓ，６Ｊ．Ｐｏｌｙｍｅｒ  Ｓｃｉ．Ｐｔ．Ｂ：Ｐｏｌｙｍｅｒ  Ｌｅｔｔｅｒ  ６２１，６２１−６２４（１９６８）によって記載されるように）、以下の等式を導き出す。
Ｍポリエチレン＝ａ×（Ｍポリスチレン）ｂ
この等式において、ａ＝０．４３１６およびｂ＝１．０である。
【００３１】
ポリマーの数平均分子量Ｍｎは、分子量に対する各分子量範囲内の分子数のプロットの第１のモーメントとして表される。実際には、これは、全ての分子の総分子量を分子数で割ったものであり、以下の式に従って通常の状況で計算される。
【数１】
2020530910.tif 000002
式中、
ｎｉ＝分子量Ｍｉを有する分子数
ｗｉ＝分子量Ｍｉを有する材料の重量分率
Σｎｉ＝分子の総数。
【００３２】
重量平均分子量、Ｍｗは、以下の式：Ｍｗ＝ΣｗｉｘＭｉに従って通常の様式で計算され、式中、ｗｉおよびＭｉは、ＧＰＣカラムから溶出するｉ番目の画分の重量分率および分子量のそれぞれである。
【００３３】
これら２つの平均の比である分子量分布（ＭＷＤまたはＭｗ／Ｍｎ）は、分子量分布の幅を定義する。
【００３４】
油吸着は、重量が約１．２グラムのダンベル形状にポリマー材料を注入することによって決定される。ダンベル形状の試料は、慎重に計量され、調製流体に浸漬され、８０℃で５日間保管（流体に浸漬）される。加熱保管後、試料は、紙または布できれいにされ、慎重に計量される。保管後の重量から保管前の重量を引いた結果が、ダンベル形状の試料に吸収された油の重量である。各流体試料について、６つの複製試料が試験される。結果は、パーセントで報告される。
【００３５】
本明細書で使用される場合、「ポリマー」は、同じまたは異なる種類にかかわらず、モノマーを重合することによって調製されるポリマー化合物を指す。したがって、ポリマーという一般名称は、ホモポリマーという用語（微量の不純物がポリマー構造に組み込まれ得るという理解の下に、唯一の種類のモノマーから調製されるポリマーを指すために用いられる）、およびすでに定義されたようなインターポリマーという用語を包含する。微量の不純物、例えば触媒残渣は、ポリマー中に、および／またはポリマー内に取り込まれる可能性がある。
【００３６】
「オレフィンポリマー」、「オレフィン系ポリマー」、「オレフィン系インターポリマー」、「ポリオレフィン」などの用語は、単純オレフィンに由来するポリマーを指す。代表的なポリオレフィンとしては、ポリエチレン、ポリプロピレン、ポリブテン、ポリイソプレン、およびこれらの様々なインターポリマーが挙げられる。
【００３７】
剪断速度は、流体の１つの層が隣接する層を通過する速度の変化率である。剪断速度は、勾配速度であり、流速およびチューブ／容器の半径に依存する。一方が一定速度で移動し、もう一方が定常である２つの平行プレート間の流体の流動のために（クエット流れ）、剪断速度は、
【数２】
2020530910.tif 000003
によって計算され、式中、
【数３】
2020530910.tif 000004
は、毎秒で測定される剪断速度であり、ｖは、１秒当たりのメートル数（ｍ／秒）で測定される移動プレートの速度であり、ｈは、メートル（ｍ）で測定される２つの平行プレート間の距離である。剪断速度は、毎秒（ｓ−１）で報告される。
【００３８】
剪断減粘指数は、低剪断速度（例えば、０．１ｓ−１〜１０ｓ−１）および高剪断速度（例えば、１００秒−１以上）での剪断粘度の比である。剪断減粘指数は、２０ｍｍ、２度の鋼製コーンプレートを備えた回転式レオメーターＡＲ２０００ＥＸ（ＴＡ  ｉｎｓｔｒｕｍｅｎｔｓ）によって、定常状態の剪断モードで測定される。試験温度は、２５℃に設定され、剪断速度は、１ｓ−１〜２０１ｓ−１の範囲である。剪断減粘指数は、６ｓ−１の剪断粘度および２０１ｓ−１の剪断粘度を使用して計算される。
【００３９】
降伏点引張応力（ゼロ勾配）、自動ヤング率、１％割線弾性係数は、ＡＳＴＭ  Ｄ６３８に従って決定され、メガパスカル（ＭＰａ）で報告される。
【００４０】
剪断粘度（または動的粘度）は、剪断流に対する流体の抵抗であり、Ｐａ・ｓ（パスカル秒）、ｍＰａ・ｓ（ミリパスカル秒）、またはＭＰａ・ｓ（メガパスカル秒）で報告される。剪断粘度は、
【数４】
2020530910.tif 000005
によって計算され、式中、ηは、パスカル秒で測定される剪断粘度であり、τは、パスカルで測定される剪断応力であり、
【数５】
2020530910.tif 000006
は、毎秒で測定される剪断速度である。本明細書の目的で、剪断粘度は、２０ｍｍ、２度の鋼製コーンプレートを備えたＡＲ２０００ＥＸ回転式レオメータ（ＴＡ  ｉｎｓｔｒｕｍｅｎｔｓ）を使用して測定される。試験温度は、２５℃に設定され、剪断速度は、１ｓ−１〜２０１ｓ−１の範囲である。
【００４１】
低剪断速度粘度は、６ｓ−１の剪断速度で測定される剪断粘度である。
【００４２】
中剪断速度粘度は、５１ｓ−１の剪断速度で測定される剪断粘度である。
【００４３】
高剪断速度粘度は、２０１ｓ−１の剪断速度で測定される剪断粘度を意味する。
【００４４】
動粘度は、流体の剪断粘度対密度の比であり、Ｓｔ（ストークス）またはｃＳｔ（センチストークス）で報告される。本明細書の目的で、動粘度は、ＡＳＴＭ  Ｄ  ４４５に従ってＢｒｏｏｋｆｉｅｌｄ粘度計を使用して４０°Ｃで測定される。
【発明を実施するための形態】
【００４５】
本開示は、（Ａ）４０℃で８０ｃＳｔ〜１００ｃＳｔの動粘度を有する鉱油と、（Ｂ）スチレン−エチレン／プロピレンジブロックコポリマーと、（Ｃ）５，０００〜２００，０００の重量平均分子量（Ｍｗ）を有するプロピレン／エチレンコポリマーと、を含む充填組成物を提供する。
【００４６】
別の実施形態では、本開示は、（Ａ）４０℃で８０ｃＳｔ〜１００ｃＳｔの動粘度を有する鉱油と、（Ｂ）スチレン−エチレン／プロピレンジブロックコポリマーと、（Ｃ）５，０００〜２００，０００の重量平均分子量（Ｍｗ）を有するエチレン／プロピレンコポリマーと、を含む充填組成物を提供する。
【００４７】
（Ａ）鉱油
充填組成物は、８０ｃＳｔ〜１００ｃＳｔの動粘度を有する鉱油を含む。
【００４８】
一実施形態では、鉱油は、増粘剤などの充填剤およびレオロジー調整剤を含まない。
【００４９】
好適な市販の鉱油の非限定的な例としては、Ｓｕｚｈｏｕ  Ｓａｉｐａｈａｎ  Ｏｉｌ  Ｃｏｍｐａｎｙ製の８０＃鉱油（４０℃での動粘度＝８０ｃＳｔ）およびＳｉｎｏｒｅａｇｅｎｔ  Ｃｏｍｐａｎｙ製の１００＃鉱油（４０℃での粘度＝１００ｃＳｔ）が挙げられる。
【００５０】
一実施形態では、鉱油は、充填組成物の総重量に基づいて７０重量パーセント（重量％）から、または７５重量％、または８０重量％〜８５重量％、または８７重量％、または８８重量％、または８９重量％、または９０重量％の量で組成物中に存在する。
【００５１】
（Ｂ）スチレン−エチレン／プロピレンジブロックコポリマー
充填組成物は、スチレン−エチレン／プロピレンジブロックコポリマーを含む。
【００５２】
スチレン−エチレン／プロピレンジブロックコポリマーは、２５質量％から、または３０質量％、または３５質量％〜４０質量％、または４５質量％の結合スチレン含有量を有する。
【００５３】
スチレン−エチレン／プロピレンジブロックコポリマーは、０．８９０ｇ／ｃｃから、または０．８９５ｇ／ｃｃ、または０．９００ｇ／ｃｃ、または０．９０５ｇ／ｃｃ〜０．９１０ｇ／ｃｃ、または０．９１５ｇ／ｃｃ、または０．９２０ｇ／ｃｃの密度を有する。
【００５４】
一実施形態では、スチレン−エチレン／プロピレンジブロックコポリマーは、特にトリブロックポリマーおよびスチレントリボックポリマーを除いて、充填組成物中に存在する。
【００５５】
好適な市販のスチレン−エチレン／プロピレンジブロックコポリマーの非限定的な例は、Ｋｒａｔｏｎ  Ｃｏｍｐａｎｙから入手可能な、３５質量％の結合スチレン含有量を有するスチレンおよびエチレン／プロピレン系の透明な直鎖状ジブロックコポリマーである、Ｇ１７０１である。
【００５６】
一実施形態では、スチレン−エチレン／プロピレンジブロックコポリマーは、本明細書に記載の２つ以上のスチレン−エチレン／プロピレンジブロックコポリマーの混合物である。
【００５７】
一実施形態では、スチレン−エチレン／プロピレンジブロックコポリマーまたは２つ以上のスチレン−エチレン／プロピレンジブロックコポリマーの混合物は、充填組成物の総重量に基づいて５重量％から、または６重量％、または７重量％、または８重量％、または９重量％〜１０重量％、または１１重量％〜１２重量％、または１３重量％、または１４重量％、または１５重量％の量で組成物中に存在する。
【００５８】
（Ｃ１）プロピレン／エチレンコポリマー
一実施形態では、充填組成物は、プロピレン／エチレンコポリマーを含む。
【００５９】
プロピレン／エチレンコポリマーは、５，０００から、または１０，０００、または２０，０００〜５０，０００、または１００，０００、または１５０，０００、または２００，０００の重量平均分子量（Ｍｗ）を有する。
【００６０】
プロピレン／エチレンコポリマーは、５，０００から、または１０，０００、または２０，０００、または５０，０００〜６０，０００、または７５，０００、または１００，０００の数平均分子量（Ｍｎ）を有する。
【００６１】
プロピレン／エチレンコポリマーは、０．８５０ｇ／ｃｃから、または０．８５５ｇ／ｃｃ、または０．８６０ｇ／ｃｃ、または０．９６５ｇ／ｃｃ〜０．８７０ｇ／ｃｃ、または０．８７５ｇ／ｃｃ、または０．８８０ｇ／ｃｃ、または０．８８５ｇ／ｃｃ、または０．８９０ｇ／ｃｃ、または０．８９５ｇ／ｃｃ、または０．９００ｇ／ｃｃの密度を有する。
【００６２】
プロピレン／エチレンコポリマーは、プロピレン／エチレンコポリマーの総重量に基づいて１重量％から、または２重量％、または３重量％、または４重量％、または５重量％〜６重量％、または７重量％、または８重量％、または９重量％、または１０重量％のエチレン含有量を有する。
【００６３】
プロピレン／エチレンコポリマーは、５ｇ／１０分から、または１０ｇ／１０分、または２５ｇ／１０分、または５０ｇ／１０分、または１００ｇ／１０分〜２５０ｇ／１０分、または５００ｇ／１０分、または７５０ｇ／１０分、または１０００ｇ／１０分のメルトフローレート（ＭＦＲ）を有する。
【００６４】
プロピレン／エチレンコポリマーは、１２０℃から、または１３０℃、または１４０℃〜１５０℃、または１６０℃、または１７０℃の溶融温度（Ｔｍ）を有する。
【００６５】
一実施形態では、プロピレン／エチレンコポリマーは、以下の特性のうちの１つ、いくつか、または全てを有する：
ｉ）プロピレン／エチレンコポリマーの総重量に基づいて４重量％から、もしくは４．２５重量％、もしくは４．５重量％、もしくは４．７５重量％、もしくは５重量％、もしくは５．２５重量％、もしくは５．５重量％、もしくは５．７５重量％〜６重量％、もしくは６．２５重量％、もしくは６．５重量％、もしくは６．７５重量％、もしくは７重量％、もしくは７．２５重量％、もしくは７．５重量％、もしくは７．７５重量％、もしくは８重量％のエチレン含有量、および／または
ｉｉ）０．８６０ｇ／ｃｃから、もしくは０．８６２、もしくは０．８６５ｇ／ｃｃ、もしくは０．８６７ｇ／ｃｃ、もしくは０．８７０ｇ／ｃｃ、もしくは０．８７２ｇ／ｃｃ、もしくは０．８７５ｇ／ｃｃ、もしくは０．８７７ｇ／ｃｃ、もしくは０．８８０ｇ／ｃｃ、もしくは０．８８２ｇ／ｃｃ、もしくは０．８８５ｇ／ｃｃ、もしくは０．８８７ｇ／ｃｃ、もしくは０．８９０ｇ／ｃｃの密度、および／または
ｉｉｉ）２０ｇ／１０分から、もしくは２２ｇ／１０分、もしくは２４ｇ／１０分、もしくは２５ｇ／１０分、もしくは２７ｇ／１０分、もしくは２９ｇ／１０分、もしくは３０ｇ／１０分、もしくは３２ｇ／１０分のＭＦＲ、および／または
ｉｖ）２５，０００から、もしくは３０，０００、もしくは３５，０００、もしくは４０，０００、もしくは４５，０００、もしくは５０，０００、もしくは５５，０００、もしくは６０，０００、もしくは６５，０００〜７０，０００、もしくは７５，０００、もしくは８０，０００、もしくは１００，０００、もしくは１２５，０００、もしくは１５０，０００、もしくは１７５，０００の重量平均分子量（Ｍｗ）、および／または
ｖ）１３０℃から、もしくは１３５℃、もしくは１４０℃、もしくは１４５℃〜１５０℃、もしくは１５５℃、もしくは１６０℃、もしくは１６５℃の溶融温度（Ｔｍ）。
【００６６】
好適な市販のプロピレン／エチレンコポリマーの非限定的な例は、Ｄｏｗ  Ｃｈｅｍｉｃａｌ  Ｃｏｍｐａｎｙから入手可能なＶＥＲＳＩＦＹ  ４３０１である。
【００６７】
一実施形態では、プロピレン／エチレンコポリマーは、本明細書に記載の２つ以上のプロピレン／エチレンコポリマーの混合物である。
【００６８】
一実施形態では、プロピレン／エチレンコポリマーまたは２つ以上のプロピレン／エチレンコポリマーの混合物は、充填組成物の総重量に基づいて１重量％から、または２重量％、または３重量％、または５重量％〜７重量％、または８重量％、または１０重量％、または１５重量％、または２０重量％の量で組成物中に存在する。
【００６９】
（Ｃ２）エチレン／プロピレンコポリマー
一実施形態では、充填組成物は、エチレン／プロピレンコポリマーを含む。
【００７０】
エチレン／プロピレンコポリマーは、５，０００から、または１０，０００、または２０，０００〜３０，０００、または５０，０００、または１００，０００、または２００，０００の重量平均分子量（Ｍｗ）を有する。
【００７１】
エチレン／プロピレンポリマーは、５，０００から、または１０，０００、または２０，０００、または５０，０００〜６０，０００、または７５，０００、または１００，０００の数平均分子量（Ｍｎ）を有する。
【００７２】
エチレン／プロピレンコポリマーは、０．８５０ｇ／ｃｃから、または０．８５５ｇ／ｃｃ、または０．８６０ｇ／ｃｃ、または０．９６５ｇ／ｃｃ〜０．８７０ｇ／ｃｃ、または０．８７５ｇ／ｃｃ、または０．８８０ｇ／ｃｃ、または０．８８５ｇ／ｃｃ、または０．８９０ｇ／ｃｃ、または０．８９５ｇ／ｃｃ、または０．９００ｇ／ｃｃの密度を有する。
【００７３】
エチレン／プロピレンコポリマーは、１９０℃、２．１６ｋｇで６００ｇ／１０分から、または６５０ｇ／１０分、または７００ｇ／１０分〜７５０ｇ／１０分、または８００ｇ／１０分のメルトインデックス（ＭＩ）を有する。
【００７４】
エチレン／プロピレンコポリマーは、エチレン／プロピレンコポリマーの総重量に基づいて５重量％から、または１０重量％、または１５重量％〜２０重量％、または２５重量％、または３０重量％のプロピレン含有量を有する。
【００７５】
エチレン／プロピレンコポリマーは、６００ｇ／１０分から、または６５０ｇ／１０分、または７００ｇ／１０分〜７５０ｇ／１０分、または８００ｇ／１０分のメルトインデックス（ＭＩ）を有する。
【００７６】
エチレン／プロピレンコポリマーは、５０℃から、または５５℃、または６０℃、または６５℃、または７０℃、または７５℃〜８０℃、または８５℃、または９０℃、または９５℃、または１００℃、または１０５℃、または１１０℃の溶融温度（Ｔｍ）を有する。
【００７７】
一実施形態では、エチレン／プロピレンコポリマーは、以下の特性のうちの１つ、いくつか、または全てを有する。
ｉ）１５重量％から、もしくは１６重量％、もしくは１７重量％、もしくは１８重量％、もしくは１９重量％、もしくは２０重量％〜２１重量％、もしくは２２重量％、もしくは２３重量％、もしくは２４重量％、もしくは２５重量％のプロピレン含有量、および／または
Ｉｉ）０．８７５ｇ／ｃｃから、もしくは０．８７７ｇ／ｃｃ、もしくは０．８８０ｇ／ｃｃ、もしくは０．８８２ｇ／ｃｃ、もしくは０．８８５ｇ／ｃｃ、もしくは０．８８７ｇ／ｃｃ、もしくは０．８９０ｇ／ｃｃ〜０．８９２ｇ／ｃｃ、もしくは０．８９５ｇ／ｃｃ、もしくは０．８９７ｇ／ｃｃ、もしくは０．９００ｇ／ｃｃの密度、および／または
ｉｉｉ）６５０ｇ／１０分から、もしくは６７５ｇ／１０分、もしくは７００ｇ／１０分〜７２５ｇ／１０分、もしくは７５０ｇ／１０分、もしくは７７５ｇ／１０分、もしくは８００ｇ／１０分のＭＩ、および／または
ｉｖ）１５，０００から、もしくは１６，０００、もしくは１７，０００、もしくは１８，０００、もしくは１９，０００、もしくは２０，０００〜２１，０００、もしくは２２，０００、もしくは２３，０００、もしくは２４，０００、もしくは２５，０００の重量平均分子量（Ｍｗ）、および／または
ｖ）５５℃から、もしくは６０℃、もしくは６５℃〜７０℃、もしくは７５℃、もしくは８０℃、もしくは８５℃の溶融温度（Ｔｍ）。
【００７８】
好適なエチレン／プロピレンコポリマーの非限定的な例は、７００ｇ／１０分のＭＩ、１２，５００ｍＰａの１７７℃での粘度、０．８９０ｇ／ｃｃの密度、２０重量％のプロピレン含量量、８，０００のＭｎ、および１８，０００のＭｗを有するエチレン−プロピレンコポリマーである。
【００７９】
一実施形態では、エチレン／プロピレンコポリマーは、本明細書に記載の２つ以上のエチレン／プロピレンコポリマーの混合物である。
【００８０】
一実施形態では、エチレン／プロピレンコポリマーまたは２つ以上のエチレン／プロピレンコポリマーの混合物は、充填組成物の総重量に基づいて１重量％から、または２重量％、または３重量％、または５重量％〜７重量％、または８重量％、または１０重量％、または１５重量％、または２０重量％の量で充填組成物中に存在する。
【００８１】
（Ｄ）酸化防止剤。
充填組成物は、任意選択で酸化防止剤を含む。
【００８２】
「酸化防止剤」は、ポリマーの加工中に起こり得る酸化を最小限に抑えるために使用することができる化学的化合物の種類またはクラスを指す。好適な酸化防止剤としては、高分子量ヒンダードフェノール、および硫黄、および多官能性フェノール（リン含有フェノールなど）が含まれる。代表的なヒンダードフェノールとしては、１，３，５−トリメチル−２，４，６−トリス−（３，５−ジ−ｔｅｒｔ−ブチル−４−ヒドロキシベンジル）−ベンゼン；ペンタエリスリチルテトラキス−３（３，５−ジ−ｔｅｒｔ−ブチル−４−ヒドロキシフェニル）−プロピオネート；ｎ−オクタデシル−３（３，５−ジ−ｔｅｒｔ−ブチル−４−ヒドロキシフェニル）−プロピオネート；４，４’−メチレンビス（２，６−ｔｅｒｔ−ブチル−フェノール）；４，４’−チオビス（６−ｔｅｒｔ−ブチル−ｏ−クレゾール）；２，６−ジ−ｔｅｒｔブチルフェノール；６−（４−ヒドロキシフェノキシ）−２，４−ビス（ｎ−オクチル−チオ）−１，３，５トリアジン；ジ−ｎ−オクチルチオ）エチル３，５−ジ−ｔｅｒｔ−ブチル−４−ヒドロキシ−ベンゾエート；およびソルビトールヘキサ［３−（３，５−ジ−ｔｅｒｔ−ブチル−４−ヒドロキシ−フェニル）−プロピオネート］が挙げられる。
【００８３】
好適な酸化防止剤の非限定的な例は、ＣｉｂａからＩＲＧＡＦＯＳ（登録商標）１６８として入手可能なトリス（２，４−ジｔｅｒｔ−ブチルフェニル）ホスファイトである。
【００８４】
酸化防止剤は、充填組成物の総重量に基づいて０重量％から、または０重量％超、または０．０１重量％、または０．０２重量％、または０．０３重量％、または０．０４重量％、または０．０５重量％、または０．０６重量％、または０．０７重量％、または０．０８重量％、または０．０９重量％、または０．１重量％〜０．１２重量％、または０．１４重量％、または０．１６重量％、または０．１８重量％、または０．２重量％、または０．２５重量％、または０．３重量％、または０．５重量％、または１重量％、または２重量％の量で存在する。
【００８５】
充填組成物
本開示は、（Ａ）４０℃で８０ｃＳｔ〜１００ｃＳｔの動粘度を有する鉱油と、（Ｂ）スチレン−エチレン／プロピレンジブロックコポリマーと、（Ｃ）５，０００〜２００，０００の重量平均分子量（Ｍｗ）を有するプロピレン／エチレンコポリマーと、任意選択で、（Ｄ）酸化防止剤と、を含む充填組成物を提供する（以下「充填組成物１」）。
【００８６】
別の実施形態では、本開示は、（Ａ）４０°で８０ｃＳｔ〜１００ｃＳｔの動粘度を有する鉱油と、（Ｂ）スチレン−エチレン／プロピレンジブロックコポリマーと、（Ｃ）５，０００〜２００，０００の重量平均分子量（Ｍｗ）を有するエチレン／プロピレンコポリマー、任意選択で、（Ｄ）酸化防止剤と、を含む充填組成物を提供する（以下「充填組成物２」）。
【００８７】
一実施形態では、充填組成物１および充填組成物２は、１５０℃から、または１８０℃、または１９０℃、または１９５℃、または２００℃、または２２０℃〜２２５℃、または２５０℃、または２７５℃、または３００℃の滴点を有する。
【００８８】
一実施形態では、充填組成物１および充填組成物２は、５０Ｐａ・ｓ超から、または５５Ｐａ・ｓ、または６０Ｐａ・ｓ、または７０Ｐａ・ｓ、または７５Ｐａ・ｓ、または８０Ｐａ・ｓ〜９０Ｐａ・ｓ、または１００Ｐａ・ｓ、または１１０Ｐａ・ｓ、または１２０Ｐａ・ｓ、または１３０Ｐａ・ｓ、または１４０Ｐａ・ｓ、または１５０Ｐａ・ｓの低剪断速度粘度を有する。
【００８９】
一実施形態では、充填組成物１および充填組成物２は、１０Ｐａ・ｓから、または１２Ｐａ・ｓ、または１５Ｐａ・ｓ〜１８Ｐａ・ｓ、または２０Ｐａ・ｓ、または２５Ｐａ・ｓ、または３０Ｐａ・ｓ、または３５Ｐａ・ｓ、または４０Ｐａ・ｓの中剪断速度粘度を有する。
【００９０】
一実施形態では、充填組成物１および充填組成物２は、０Ｐａ・ｓ超から、または０．０５Ｐａ・ｓ、または０．１Ｐａ・ｓ、または０．１５Ｐａ・ｓ、または０．２Ｐａ・ｓ、または０．２５Ｐａ・ｓ〜０．３Ｐａ・ｓ、または０．３５Ｐａ・ｓ、または０．４Ｐａ・ｓ、または０．５Ｐａ・ｓ、または１．０Ｐａ・ｓ、または５Ｐａ・ｓ、または１０Ｐａ・ｓ、または１５Ｐａ・ｓ、または２０Ｐａ・ｓの高剪断速度粘度を有する。
【００９１】
一実施形態では、充填組成物１および充填組成物２は、８から、または１０、または２０、または５０、または１００、または１５０〜２００、または３００、または４００、または５００、または１０００、または２０００、または３０００、または５０００の剪断減粘指数を有する。
【００９２】
一実施形態では、充填組成物１および充填組成物２は、５０Ｐａ・ｓ超から、または５５Ｐａ・ｓ、または６０Ｐａ・ｓ、または７０Ｐａ・ｓ、または７５Ｐａ・ｓ、または８０Ｐａ・ｓ〜９０Ｐａ・ｓ、または１００Ｐａ・ｓ、または１１０Ｐａ・ｓ、または１２０Ｐａ・ｓ、または１３０Ｐａ・ｓ、または１４０Ｐａ・ｓ、または１５０Ｐａ・ｓを超える低剪断速度粘度と、（ｉ）８から、または１０、または２０、または５０、または１００、または１５０〜２００、または３００、または４００、または５００、または１０００、または２０００、または３０００、または５０００の剪断減粘指数、および（ｉｉ）１５０℃から、または１８０℃、または１９０℃、または１９５℃、または２００℃、または２２０℃〜２２５℃、または２５０℃、または２７５℃、または３００℃の滴点のうちの少なくとも１つとを有する。
【００９３】
一実施形態では、充填組成物１および充填組成物２は、均質なブレンドである。均質なブレンドは透明であり、組成物中に分離も、溶解していない微粒子もないことを示す。
【００９４】
一実施形態では、充填組成物１は、以下の特性のうちの１つ、いくつか、または全てを有する。
ｉ）１５０℃から、もしくは１８０℃、もしくは１９０℃、もしくは１９５℃、もしくは２００℃、もしくは２２０℃〜２２５℃、もしくは２５０℃、もしくは２７５℃、もしくは３００℃の滴点、および／または
ｉｉ）５０Ｐａ・ｓから、もしくは５５Ｐａ・ｓ、もしくは６０Ｐａ・ｓ、もしくは７０Ｐａ・ｓ、もしくは７５Ｐａ・ｓ、もしくは８０Ｐａ・ｓ〜９０Ｐａ・ｓ、もしくは１００Ｐａ・ｓ、もしくは１１０Ｐａ・ｓ、もしくは１２０Ｐａ・ｓ、もしくは１３０Ｐａ・ｓ、もしくは１４０Ｐａ・ｓ、もしくは１５０Ｐａ・ｓの低剪断速度粘度、および／または
ｉｉｉ）１０Ｐａ・ｓから、もしくは１２Ｐａ・ｓ、もしくは１５Ｐａ・ｓ、もしくは１８Ｐａ・ｓ、もしくは２０Ｐａ・ｓ、もしくは２５Ｐａ・ｓ、もしくは３０Ｐａ・ｓ、もしくは３５Ｐａ・ｓ、もしくは４０Ｐａ・ｓの中剪断速度粘度、および／または
ｉｖ）０Ｐａ・ｓから、もしくは０．０５Ｐａ・ｓ、もしくは０．１Ｐａ・ｓ、もしくは０．１５Ｐａ・ｓ、もしくは０．２Ｐａ・ｓ、もしくは０．２５Ｐａ・ｓ〜０．３Ｐａ・ｓ、もしくは０．３５Ｐａ・ｓ、もしくは０．４Ｐａ・ｓ、もしくは０．５Ｐａ・ｓ、もしくは１．０Ｐａ・ｓ、もしくは５Ｐａ・ｓ、もしくは１０Ｐａ・ｓ、もしくは１５Ｐａ・ｓ、もしくは２０Ｐａ・ｓの高剪断速度粘度、および／または
ｖ）８から、もしくは１０、もしくは２０、もしくは５０、もしくは１００、もしくは１５０〜２００、もしくは３００、もしくは４００、もしくは５００、もしくは１０００、もしくは２０００、もしくは３０００、もしくは５０００の剪断減粘指数。
【００９５】
一実施形態では、充填組成物１は、特性ｉ）〜ｖ）の少なくとも２つ、少なくとも３つ、少なくとも４つ、または５つ全てを有する。一実施形態では、充填組成物１は、少なくとも特性ｉｉ）と、特性ｉ）および特性ｖ）から選択される１つの他の特性とを有する。一実施形態では、充填組成物１は、少なくとも特性ｉ）、ｉｉ）およびｖ）の各々を有する。一実施形態では、充填組成物１は、均質である。
【００９６】
一実施形態では、充填組成物１は、以下の特性のうちの１つ、いくつか、または全てを有する。
ｉ）２００℃〜３００℃の滴点、および／または
ｉｉ）５０Ｐａ・ｓ〜１５０Ｐａ・ｓの低剪断速度粘度、および／または
ｉｉｉ）１０Ｐａ・ｓ〜４０Ｐａ・ｓの中剪断速度粘度、および／または
ｉｖ）０Ｐａ・ｓ超〜１５Ｐａ・ｓの高剪断速度粘度、および／または
ｖ）８〜３０００の剪断減粘指数。
【００９７】
一実施形態では、充填組成物１は、特性ｉ）〜ｖ）の少なくとも２つ、少なくとも３つ、少なくとも４つ、または５つ全てを有する。一実施形態では、充填組成物１は、特性ｉｉ）と、特性ｉ）および特性ｖ）から選択される少なくとも１つの他の特性とを有する。一実施形態では、充填組成物１は、少なくとも特性ｉ）、ｉｉ）およびｖ）の各々を有する。一実施形態では、充填組成物１は、均質である。
【００９８】
一実施形態では、組成物は、（Ａ）４０℃で８０ｃＳｔ〜１００ｃＳｔの動粘度を有する鉱油と、（Ｂ）スチレン−エチレン／プロピレンジブロックコポリマーと、（Ｃ）５，０００〜２００，０００の重量平均分子量（Ｍｗ）を有するプロピレン／エチレンコポリマーと、任意選択で、（Ｄ）酸化防止剤と、を含む（充填組成物１）。充填組成物１は、以下の特性のうちの１つ、いくつか、または全てを有する。
ｉ）２２０℃〜２５０℃の滴点、および／または
ｉｉ）５０Ｐａ・ｓ〜１４０Ｐａ・ｓの低剪断速度粘度、および／または
ｉｉｉ）１０Ｐａ・ｓ〜４０Ｐａ・ｓの中剪断速度粘度、および／または
ｉｖ）０Ｐａ・ｓ超〜１０Ｐａ・ｓの高剪断速度粘度、および／または
ｖ）１５０〜３０００の剪断減粘指数。
【００９９】
一実施形態では、充填組成物１は、特性ｉ）〜ｖ）の少なくとも２つ、少なくとも３つ、少なくとも４つ、または５つ全てを有する。一実施形態では、充填組成物１は、特性（ｉｉ）と、特性ｉ）および特性ｖ）から選択される少なくとも１つの他の特性とを有する。一実施形態では、充填組成物１は、少なくとも特性ｉ）、ｉｉ）およびｖ）の各々を有する。一実施形態では、充填組成物１は、均質である。
【０１００】
バッファチューブ
本開示は、バターチューブを提供する。「バッファチューブ」は、一本以上の光ファイバーが通って延びる光ケーブル内に含まれる導管である。図１は、複数の光ファイバー１５を包囲し、充填組成物２０で充填された例示的なバッファチューブ１０の断面図を提供する。一実施形態では、図１に示されるように、充填組成物２０は、バッファチューブ１０の表面、具体的には内側表面１２と接触している。充填組成物２０、または単に組成物は、本明細書に提供される実施形態のうちのいずれか１つまたは２つ以上の組み合わせによる。
【０１０１】
バッファチューブは、ポリマー材料からなる。好適なポリマー材料の非限定的な例としては、エチレン系ポリマーおよびプロピレン系ポリマーなどのオレフィン系ポリマー、ポリブチレンテレフタレート、およびそれらの組み合わせが挙げられる。
【０１０２】
一実施形態では、バッファチューブは、ポリブチレンテレフタレートを除いて、１つ以上のオレフィン系ポリマーからなる。
【０１０３】
一実施形態では、バッファチューブ材料は、プロピレン系ポリオレフィン材料である。プロピレン系ポリオレフィン材料は、５０重量％から、または５５重量％、または６０重量％、または６５重量％、または７０重量〜７５重量％、または８０重量％、または８５重量％、または９０重量％、または９５重量％、または１００重量％のプロピレン系ポリマーを含む。プロピレン系ポリマーは、少なくとも１つの他のポリオレフィンとブレンドされてもよい。好適なポリオレフィンの非限定的な例としては、ランダムプロピレン系および／またはエチレン系ポリマーおよびブロックコポリマーを含む、他のプロピレン系ポリマーおよびエチレン系ポリマーが挙げられる。
【０１０４】
一実施形態では、バッファチューブ材料は、５０重量％超から、または５５重量％、または６０重量％、または６５重量％、または７０重量％〜７５重量％、または８０重量％、または８５重量％、または９０重量％、または９５重量％のプロピレン系ポリマーと、５重量％から、または１０重量％、または１５重量％、または２０重量％、または２５重量％、または３０重量％〜３５重量％、または４０重量％、または４５重量％、または５０重量％未満のエチレン系ポリマーと、を含むブレンドである。
【０１０５】
一実施形態では、バッファチューブ材料は、エチレン系ポリオレフィン材料である。エチレン系ポリオレフィン材料は、５０重量％から、または５５重量％、または６０重量％、または６５重量％、または７０重量％〜７５重量％、または８０重量％、または８５重量％、または９０重量％、または９５重量％、または１００重量％のエチレン系ポリマーを含む。エチレン系ポリマーは、少なくとも１つの他のポリオレフィンとブレンドされてもよい。好適なポリオレフィンの非限定的な例としては、ランダムエチレン系および／またはプロピレン系ポリマーおよびブロックコポリマーを含む、他のエチレン系ポリマーおよびプロピレン系ポリマーが挙げられる。
【０１０６】
一実施形態では、バッファチューブ材料は、５０重量％超から、または５５重量％、または６０重量％、または６５重量％、または７０重量％〜７５重量％、または８０重量％、または８５重量％、または９０重量％、または９５重量％のエチレン系ポリマーと、５重量％から、または１０重量％、または１５重量％、または２０重量％、または２５重量％、または３０重量％〜３５重量％、または４０重量％、または４５重量％、または５０重量％未満のプロピレン系ポリマーと、を含むブレンドである。
【０１０７】
一実施形態では、バッファチューブ材料は、（ｉ）プロピレンホモポリマー、（ｉｉ）エチレン／プロピレンコポリマー、および（ｉｉｉ）プロピレンブロック（ＰＢ）とエチレンブロック（ＥＢ）とを有するブロックコポリマーからなるブロック複合体であり、プロピレンブロック（ＰＢ）は、ブロック複合体の構成成分（ｉ）と同じプロピレンホモポリマーであり、エチレンブロック（ＥＢ）は、ブロック複合体の構成成分（ｉｉ）と同じエチレン／プロピレンコポリマーである。
【０１０８】
一実施形態では、バッファチューブは、バッファチューブの表面と接触している充填組成物を含み、充填組成物は、（Ａ）４０℃で８０ｃＳｔ〜１００ｃＳｔの動粘度を有する鉱油と、（Ｂ）スチレン−エチレン／プロピレンジブロックコポリマーと、（Ｃ）５，０００〜２００，０００の重量平均分子量（Ｍｗ）を有するプロピレン／エチレンコポリマーと、任意選択で、（Ｄ）酸化防止剤と、を含み（充填組成物１）、バッファチューブは、ポリオレフィン材料からなり、以下の特性のうちの１つ、いくつか、または全てを有する。
ｉ）０％から、もしくは０％、もしくは１％、もしくは１．５％、もしくは２％、もしくは２．５％〜３％、もしくは３．５％、もしくは４．０％、もしくは４．１％、もしくは４．２％、もしくは４．３％、もしくは４．４％超の油吸着、および／または
ｉｉ）２７から、もしくは２８〜２９、もしくは３０、もしくは３１、もしくは３２の降伏点引張応力（ゼロ勾配）、および／または
ｉｉｉ）６００ＭＰａから、もしくは７００ＭＰａ、もしくは８００ＭＰａ〜８５０ＭＰａ、もしくは８７５ＭＰａ、もしくは８９０ｍＰａ、もしくは９００ＭＰａ、もしくは９２５ＭＰａ、もしくは９５０ＭＰａ、もしくは９７５ＭＰａ、もしくは１，０００ＭＰａ、もしくは１，３００ＭＰａ、もしくは１，５００ＭＰａの弾性係数（自動ヤング）、および／または
ｉｖ）５００ＭＰａから、もしくは６００ＭＰａ、もしくは７００ＭＰａ、もしくは７２５ＭＰａ〜７５０ＭＰａ、もしくは７７５ＭＰａ、もしくは８００ＭＰａ、もしくは８２５ＭＰａ、もしくは８５０ＭＰａ、もしくは８７５ＭＰａ、もしくは９００ＭＰａ、もしくは９２５ＭＰａ、もしくは９５０ＭＰａ、もしくは９７５ＭＰａ、もしくは１，０００ＭＰａの弾性係数（１％割線）。
【０１０９】
一実施形態では、バッファチューブは、特性ｉ）〜ｉｖ）のうちの少なくとも２つ、少なくとも３つ、または４つ全てを有する。
【０１１０】
一実施形態では、バッファチューブは、ブロック複合体からなり、バッファチューブの表面と接触している充填組成物を含み、組成物は、Ａ）４０℃で８０ｃＳｔ〜１００ｃＳｔの動粘度を有する鉱油と、（Ｂ）スチレン−エチレン／プロピレンジブロックコポリマーと、（Ｃ）５，０００〜２００，０００の重量平均分子量（Ｍｗ）を有するプロピレン／エチレンコポリマーと、任意選択で、（Ｄ）酸化防止剤と、を含み（充填組成物１）、バッファチューブは、以下の特性のうちの１つ、いくつか、または全てを有する。
ｉ）０％超〜４．３４％の油吸着、および／または
ｉｉ）２９〜３１の降伏点引張応力（ゼロ勾配）、および／または
ｉｉｉ）８９０ＭＰａ〜１，３００ＭＰａの弾性係数（自動ヤング）、および／または
ｉｖ）７５０ＭＰａ〜９５０ＭＰａの弾性係数（１％割線）。
【０１１１】
一実施形態では、バッファチューブは、２つ、３つ、または４つ全ての特性ｉ）〜ｉｖ）を有する。
【０１１２】
一実施形態では、バッファチューブは、ブロック複合体からなり、バッファチューブの表面と接触している充填組成物を含み、充填組成物は、Ａ）４０℃で８０ｃＳｔ〜１００ｃＳｔの動粘度を有する鉱油と、（Ｂ）スチレン−エチレン／プロピレンジブロックコポリマーと、（Ｃ）５，０００〜２００，０００の重量平均分子量（Ｍｗ）を有するプロピレン／エチレンコポリマーと、任意選択で、（Ｄ）酸化防止剤と、を含み（充填組成物１）、充填組成物１は、以下の特性のうちの１つ、いくつか、または全てを有する。
ｉ）２２０℃〜２５０℃の滴点、および／または
ｉｉ）５０Ｐａ・ｓ〜１４０Ｐａ・ｓの低剪断速度粘度（６  ５−１）、および／または
ｉｉｉ）１０Ｐａ・ｓ〜４０Ｐａ・ｓの中剪断速度粘度（５１  ５−１）、および／または
ｉｖ）０Ｐａ・ｓ超〜１０Ｐａ・ｓの高剪断速度粘度（２０１  ５−１）、および／または
ｖ）１５０〜３０００の剪断減粘指数。
ここで、バッファチューブは、以下の特性のうちの１つ、いくつか、または全てを有する。
ｖｉ）０％超〜４．４％の油吸着、および／または
ｖｉｉ）２７〜３１の降伏点引張応力（ゼロ勾配）、および／または
ｖｉｉｉ）８００ＭＰａ〜１，５００ＭＰａの弾性係数（自動ヤング）、および／または
ｉｘ）７００ＭＰａ〜１，０００ＭＰａの弾性係数（１％割線）。
【０１１３】
一実施形態では、組成物は、２つ、３つ、４つ、または５つ全ての特性ｉ）〜ｖ）を有し、バッファチューブは、２つ、３つ、または４つ全ての特性ｖｉ）〜ｉｘ）を有する。一実施形態では、充填組成物１は、特性ｉｉ）と、特性ｉ）および特性ｖ）から選択される少なくとも１つの他の特性とを有する。一実施形態では、充填組成物１は、少なくとも特性ｉ）、ｉｉ）およびｖ）の各々を有する。一実施形態では、充填組成物１は、均質である。
【０１１４】
光ファイバーケーブル
光ファイバーケーブルには、光信号を伝える１つ以上の光ファイバーまたは他の光導波路が含まれる（例えば、音声、データ、ビデオ、または他の情報を伝送するための）。一般に、光ファイバーは、本明細書に記載のバッファチューブ内に配置される。図１は、例示的な光ファイバーケーブル１００の断面図である。図１は、各々が複数の光ファイバー１５を包囲し、充填組成物２０を含む、複数のバッファチューブ１０を示す。バッファチューブ１０は、中央強度部材３０の周囲に配置され、バッファチューブ１０および強度部材３０は、水遮断テープ４０およびケーブルジャケット５０によって包み込まれて、光ファイバーケーブル１００を形成する。示されている実施形態では、水遮断テープ４０およびケーブルジャケット５０によって形成された管状構造は、充填組成物２０で充填されて、湿気および機械的応力に対する保護を提供する。
【０１１５】
一実施形態では、光ファイバーケーブルは、本明細書に記載の１つ以上のバッファチューブを含む。
【０１１６】
本開示のいくつかの実施形態を、以下の実施例において詳細に記載する。
【実施例】
【０１１７】
材料
１５＃鉱油は、４０℃で１５ｃＳｔの動粘度を有する鉱油である（Ｓｉｎｏｒｅａｇｅｎｔ  Ｃｏｍｐａｎｙから入手可能）。
【０１１８】
＃８０鉱油は、４０℃で８０ｃＳｔの動粘度を有する鉱油である（Ｓｕｚｈｏｕ  Ｓａｉｐａｈａｎ  Ｏｉｌ  Ｃｏｍｐａｎｙから入手可能）。
【０１１９】
＃１００鉱油は、４０℃で１００ｃＳｔの動粘度を有する鉱油である（Ｓｉｎｏｒｅａｇｅｎｔ  Ｃｏｍｐａｎｙから入手可能）。
【０１２０】
＃２００鉱油は、４０℃で２００ｃＳｔの動粘度を有する鉱油である（Ｓｈａｎｇｈａｉ  Ｃｈａｏｙａ  Ｏｉｌ  Ｃｏｍｐａｎｙから入手可能）。
【０１２１】
Ｇ１７０１は、Ｋｒａｔｏｎ  Ｃｏｍｐａｎｙから入手可能な、３５質量％の結合スチレン含有量を有するスチレンおよびエチレン／プロピレン（Ｓ−Ｅ／Ｐ）系の透明な直鎖状ジブロックコポリマーである。
【０１２２】
ＰＩＢは、ＩＮＥＯＳからＤｕｒａｓｙｎ  １６６として入手可能なポリ（イソ−ブチレン）である。
【０１２３】
Ｐ／Ｅ１は、０．８８５ｇ／ｃｃの密度、６重量％のエチレン含有量、２６，９１４のＭｗ、および１１，８１５のＭｎを有するプロピレン／エチレンコポリマーである。
【０１２４】
Ｐ／Ｅ２は、Ｄｏｗ  Ｃｈｅｍｉｃａｌ  ＣｏｍｐａｎｙからＶＥＲＳＩＦＹ  ４３０１として入手可能な、０．８６６ｇ／ｃｃの密度、１５２，９００のＭｗ、および６４，７３０のＭｎを有するプロピレン／エチレンコポリマーである。
【０１２５】
Ｐ／Ｅ３は、Ｄｏｗ  Ｃｈｅｍｉｃａｌ  ＣｏｍｐａｎｙからＶＥＲＳＩＦＹ  ２４００として入手可能な、０．８６３ｇ／ｃｃの密度、２７５，１００のＭｗ、および１０７，５００のＭｎを有するプロピレン／エチレンコポリマーである。
【０１２６】
Ｅ／Ｐは、０．８９０ｇ／ｃｃの密度、７００ｇ／１０分のメルトインデックス、１７７℃で１２，５００ｍＰａ・ｓの粘度、２０重量％のプロピレン含有量、１８，０００のＭｗ、および８，０００のＭｎを有するエチレン／プロピレンコポリマーである。
【０１２７】
バッファチューブを作製するために使用される材料は、（ｉ）プロピレンホモポリマー、（ｉｉ）エチレン／プロピレンコポリマー、および（ｉｉｉ）プロピレンブロック（ＰＢ）とエチレンブロック（ＥＢ）とを有するブロックコポリマーからなるブロック複合体であり、プロピレンブロックは、ブロック複合体の構成成分（ｉ）と同じプロピレンホモポリマーであり、エチレンブロック（ＥＢ）は、ブロック複合体の構成成分（ｉｉ）の同じエチレン／プロピレンコポリマーである。ブロック複合体は、ブレンドの総重量に基づいて約６０重量％の（ｉ）プロピレンホモポリマー、３０重量％〜３５重量％の（ｉｉ）エチレン／プロピレンコポリマー、および５重量％〜１０重量％のブロック複合体を含む。
【０１２８】
試料調製
（Ａ）鉱油、（Ｂ）Ｇ１７０１、および（Ｃ）Ｐ／Ｅ１、Ｐ／Ｅ２、Ｐ／Ｅ３、またはＥ／Ｐの組成物は、表１に提供される量に従って、構成成分（Ａ）〜（Ｃ）をＰａｒｒ  Ｒｅａｃｔｏｒ鋼製容器に入れることによって形成される。容器がＰａｒｒ  Ｒｅａｃｔｏｒ内に設置されている間、水道管および圧力解放弁は、閉められている。ミキサが１００〜２００ｒｐｍで開始すると同時に、ヒータは、容器を室温から１８０℃に加熱し始める。温度が１８０℃に達すると、ミキサは、最大速度（８００ｒｐｍ）に設定される。最大速度で２時間混合した後、ヒータは、止められる。温度が１００℃に達すると、容器は、解放される。流体は、性能評価のために鋼製容器からガラス瓶に移される。
【表１】
2020530910.tif 000007
【０１２９】
ＣＳ１、ＣＳ２、およびＩＥ１〜ＩＥ５は、分離を示さず、混合物は、肉眼で均質に見えた。ＣＳ３は、２００ｃＳｔ（８０ｃＳｔ超〜１００ｃＳｔ）の動粘度を有する鉱油を使用する。ＣＳ４は、２７５，１００（２００，０００超）のＭｗを有するプロピレン／エチレンコポリマーを使用する。ＣＳ３およびＣＳ４は両方とも不均質であり、流体中に目に見える分離および微粒子が存在する。プロピレン／エチレンコポリマーは油に溶解することができず、したがってＣＳ３およびＣＳ４の充填組成物の特性を決定することができないため、ＣＳ３およびＣＳ４は試験されない。
【０１３０】
ＣＳ０は、いかなる充填組成物にも曝露されないバッファチューブ材料の機械的特性を示す比較試料である。バッファチューブ材料の機械的特性は概して、ＣＳ１〜ＣＳ２およびＩＥ１〜ＩＥ５の充填組成物からの油の吸収により悪化したが、各々が本開示の充填組成物を使用するＩＥ１〜ＩＥ５のバッファチューブの機械的特性は各々、ＣＳ１およびＣＳ２と比較して改善された機械的特性を有する。
【０１３１】
具体的には、ＣＳ１とＣＳ２およびＩＥ１〜ＩＥ５ｃの比較は、８０ｃＳｔ未満の粘度を有する鉱油を使用すると、バッファチューブ材料による油吸着が増加したことを示す（ＣＳ２およびＩＥ１〜ＩＥ５の９６〜４．４２％と比較して、ＣＳ１の２．９．４２％）。結果として、ＣＳ２およびＩＥ１〜ＩＥ５は、油への曝露後に大幅に改善された機械的特性を示す。ＣＳ２およびＩＥ１〜ＩＥ５は各々、６００ＭＰａ〜１，５００ＭＰａの自動ヤング率（１６１２ＭＰａの自動ヤング率を有するＣＳ１と比較して）、および５００ＭＰａ〜１，０００ＭＰａの１％割線弾性係数（１，２４９ＭＰａの１％割線弾性係数を有するＣＳ１と比較して）を有する一方で、２７〜３２ＭＰａの降伏点引張応力を維持する。
【０１３２】
ＣＳ２の機械的性能にもかかわらず、１５ｃＳｔ（８０ｃＳｔ未満）の粘度を有する鉱油を使用するＣＳ２は、改善された剪断減粘性能（すなわち、８〜３，０００の剪断減粘指数）および改善された低剪断速度粘度（すなわち、５０Ｐａ・ｓ〜１５０Ｐａ・ｓの低剪断速度粘度）の組み合わせを有していない。ＣＳ２とＩＥ１〜ＩＥ５の比較は、５，０００〜２００，０００のＭｗを有するプロピレン／エチレンコポリマーまたはエチレン／プロピレンコポリマーと組み合わせて、８０ｃＳｔ〜１００ｃＳｔの粘度を有する鉱油を使用することが、改善された剪断減粘性能（すなわち、８〜３，０００の剪断減粘指数）および改善された低剪断速度粘度（すなわち、５０Ｐａ・ｓ〜１５０Ｐａ・ｓの低剪断速度粘度）の組み合わせを有する流体をもたらすことを示す。Ｅ１〜ＩＥ５が各々、８〜３０００の剪断減粘指数および５０Ｐａ・ｓ〜１５０Ｐａ・ｓの低剪断速度粘度を有する一方で、ＣＳ２は、５５．９の剪断減粘指数を有するが、低剪断速度粘度は、わずか２１．０Ｐａ・ｓである。より高い低剪断速度粘度は、組成物がより流動的であり（すなわち、剪断力下にないときにより容易に流動する）、送り込まれ得ることを示す。
【０１３３】
さらに、ＣＳ１およびＣＳ２とＩＥ１〜ＩＥ５の比較は、８０ｃＳｔ未満の粘度を有する鉱油、スチレン−エチレン／プロピレンジブロックコポリマー、および５，０００〜２００，０００のＭｗを有するプロピレン／エチレンコポリマーまたはエチレン／プロピレンコポリマーを含有する組成物が、５０Ｐａ・ｓ〜１５０Ｐａ・ｓの低剪断速度粘度を組み合わせて、より高い（より良好な）適合（１５０℃〜３００℃）を有することを示す。この場合も同様に、ＣＳ２は、２１８．１℃の滴点を有するが、ＣＳ２は、わずか２１．０Ｐａ・ｓの低剪断速度粘度を有する。２１８．１℃の滴点および２１．０Ｐａ・ｓの低剪断速度粘度を有するＣＳ２は、滴点および低剪断速度粘度性能の組み合わせ、すなわち、１５０℃〜３００℃の滴点および５０Ｐａ・ｓ〜１５０Ｐａ・ｓの低剪断速度粘度を有しない。
【０１３４】
要するに、ＣＳ１〜ＣＳ４と比較して、本発明の実施例ＩＥ１〜ＩＥ５は、スチレン−エチレン／プロピレンジブロックコポリマーの溶解性、油吸着、機械的性質、剪断減粘、および滴点に関してより良好な性能を有していた。
【０１３５】
本開示は、本明細書に含まれる実施形態および例示に限定されず、実施形態の一部、および異なる実施形態の要素の組み合わせを含むこれらの実施形態の変更された形態を、以下の特許請求の範囲の範疇に該当するものとして含むことが、特に意図されている。
【図１】
2020530910.tif 000008
【国際調査報告】
2020530910.tif 000009
2020530910.tif 000010